(57)【要約】  本発明は、長時間での耐熱性に優れ、かつ圧縮永久歪みが優れる成形品および酸素センサー用シール材を提供することができる架橋性組成物を提供する。また、長時間での耐熱性に優れ、かつ圧縮永久歪みが優れる成形品および酸素センサー用シール材を提供する。（Ａ）特定の架橋性反応基を含む化合物、（Ｂ）化合物（Ａ）と架橋反応可能な非パーフルオロ系含フッ素エラストマーを含有する架橋性組成物である。【特許請求の範囲】
【請求項１】
（Ａ）一般式（１）：
【化１】
2007049469.tif 000040
（式中、Ｘ1は、同じかまたは異なり、水素原子または一価の有機基であり、Ｒ1は−ＯＲ3または−ＳＲ3であり、Ｒ3は水素原子または一価の有機基であり、Ｒ2は水素原子、−ＯＲ3または−ＳＲ3であり、Ｒ3は前記と同じである）
で示される架橋性反応基、一般式（２）：
【化２】
2007049469.tif 000041
（式中、Ｒ4は、同じかまたは異なり、水素原子またはシアノ基である）
で示される架橋性反応基および一般式（３）：
【化３】
2007049469.tif 000042
（式中、Ｘ2は、同じかまたは異なり、水素原子または一価の有機基であり、Ｚ-は酸由来のアニオンであり、Ｙ1は、−ＯＨ、−ＳＨまたは−Ｎ+Ｘ22Ｈ・Ｚ-（Ｘ2、Ｚ-は前記と同じである）である）
で示される架橋性反応基からなる群から選ばれる少なくとも１個の反応基を含む化合物、一般式（４）：
【化４】
2007049469.tif 000043
（式中、Ｘ1、Ｒ1は前記と同じである）
で示される化合物、一般式（５）：
【化５】
2007049469.tif 000044
（式中、Ｒ4は前記と同じである）
で示される化合物、または一般式（６）：
【化６】
2007049469.tif 000045
（式中、Ｘ2、Ｚ-、Ｙ1は前記と同じである）
で示される化合物
および（Ｂ）化合物（Ａ）と架橋反応可能な非パーフルオロ系含フッ素エラストマー
を含む架橋性組成物。
【請求項２】
化合物（Ａ）が、対称構造を有する化合物である請求の範囲第１項記載の架橋性組成物。
【請求項３】
非パーフルオロ系含フッ素エラストマー（Ｂ）が、化合物（Ａ）と架橋反応可能な架橋部位として、シアノ基、カルボキシル基、アルコキシカルボニル基および酸ハライド基からなる群から選ばれる少なくとも１種の架橋性官能基を、主鎖および側鎖末端の少なくとも一方に有する請求の範囲第１項または第２項記載の架橋性組成物。
【請求項４】
架橋部位としてシアノ基を、主鎖および側鎖末端の少なくとも一方に有する請求の範囲第３項記載の架橋性組成物。
【請求項５】
架橋部位として架橋性官能基を、側鎖末端に有する請求の範囲第３項または第４項記載の架橋性組成物。
【請求項６】
非パーフルオロ系含フッ素エラストマー（Ｂ）が、フッ化ビニリデン単位および／またはテトラフルオロエチレン単位および／またはヘキサフルオロプロピレン単位と、少なくとも１種の異なるモノマー単位を含む請求の範囲第１項〜第５項のいずれかに記載の架橋性組成物。
【請求項７】
非パーフルオロ系含フッ素エラストマー（Ｂ）が、
（１）フッ化ビニリデン／ヘキサフルオロプロピレン共重合体、
（２）フッ化ビニリデン／テトラフルオロエチレン／ヘキサフルオロプロピレン共重合体、
（３）テトラフルオロエチレン／プロピレン共重合体、
（４）ヘキサフルオロプロピレン／エチレン共重合体、
（５）テトラフルオロエチレン／フッ化ビニリデン／フルオロアルキルビニルエーテル共重合体、または
（６）クロロトリフルオロエチレン／フッ化ビニリデン／フルオロアルキルビニルエーテル共重合体
である請求の範囲第１項〜第５項のいずれかに記載の架橋性組成物。
【請求項８】
非パーフルオロ系含フッ素エラストマー（Ｂ）が、シアノ基、カルボキシル基、アルコキシカルボニル基および酸ハライド基からなる群から選ばれる少なくとも１種の架橋性官能基を、側鎖に０．１〜５モル％含有するエラストマーである請求の範囲第１項〜第７項のいずれかに記載の架橋性組成物。
【請求項９】
請求の範囲第１項〜第８項のいずれかに記載の架橋性組成物を架橋して得られる成形品。
【請求項１０】
請求の範囲第１項〜第８項のいずれかに記載の架橋性組成物を架橋して得られる酸素センサー用シール材。
【請求項１１】
請求の範囲第１項〜第８項のいずれかに記載の架橋性組成物を、１８０〜２５０℃でプレス架橋する工程および２５０〜３２０℃でオーブン架橋する工程を有する成形品の製造方法。
【発明の詳細な説明】
【技術分野】
【０００１】
本発明は、特定の架橋性反応基を少なくとも１個含む化合物、該化合物と架橋反応可能な非パーフルオロ系含フッ素エラストマーを含有する架橋性組成物、および該組成物を架橋して得られる成形品および酸素センサー用シール材に関する。
【背景技術】
【０００２】
含フッ素エラストマーは、その卓越した耐熱性、耐薬品性、耐溶剤性、耐燃料油性などから、自動車工業、半導体工業、化学工業などの分野において、Ｏ−リング、ホース、ステムシール、シャフトシール、ダイヤフラム等の形状に成形されて広く使用されている。含フッ素エラストマーは、従来、パーオキサイド架橋反応を行う技術（たとえば、特開昭５３−１２５４９１号公報参照）やポリオール架橋反応を行う技術（たとえば、特公昭５３−４０３５号公報、特開平６−１２８３３４号公報参照）が一般に用いられている。【０００３】
しかし、技術の進歩に伴い要求される特性はさらに厳しくなり、航空宇宙分野や半導体製造装置分野、化学プラント分野、自動車工業においても、２００℃を越える、より高温環境下におけるシール性が要求されており、従来用いられているパーオキサイド架橋やポリオール架橋により得られる成形品やシール材では要求に充分に応えるのが困難である。【０００４】
一方、かかる高温環境下での要求特性に対して、架橋系を工夫して耐熱性を向上させる試みが提案されている。たとえば、シアノ基を架橋点として導入した含フッ素エラストマーを使用し、有機スズ化合物によりトリアジン環を形成させるトリアジン架橋系（たとえば、特開昭５８−１５２０４１号公報参照）、同じくシアノ基を架橋点として導入した含フッ素エラストマーを使用し、ビスアミノフェノールによりオキサゾール環を形成させるオキサゾール架橋系、ビスジアミノフェニル化合物によりイミダゾール環を形成させるイミダゾール架橋系（たとえば、特開昭５９−１０９５４６号公報参照）、ビスアミノチオフェノールによりチアゾール環を形成させるチアゾール架橋系（たとえば、特開平８−１０４７８９号公報参照）、架橋点としてカルボキシル基を主鎖末端および／または分岐鎖に有する含フッ素エラストマーと、オキサゾール架橋剤、イミダゾール架橋剤またはチアゾール架橋剤からなる組成物（たとえば、国際公開第００／２９４７９号パンフレット参照）が知られている。【０００５】
しかし、いずれの提案においても含フッ素エラストマーとして、パーフルオロエラストマーを用いることが意図されているものであり、非パーフルオロエラストマーにおいて、前記オキサゾール架橋、イミダゾール架橋またはチアゾール架橋を施して得られる、高温での圧縮永久歪みに優れる含フッ素エラストマー組成物は存在しなかった。
【発明の開示】
【０００６】
本発明は、長時間での耐熱性に優れ、かつ圧縮永久歪みが優れる成形品および酸素センサー用シール材を提供することができる架橋性組成物を提供する。また、長時間での耐熱性に優れ、かつ圧縮永久歪みが優れる成形品および酸素センサー用シール材を提供する。
【０００７】
すなわち、本発明は、（Ａ）一般式（１）：
【０００８】
【化１】
2007049469.tif 000002
（式中、Ｘ1は、同じかまたは異なり、水素原子または一価の有機基であり、Ｒ1は−ＯＲ3または−ＳＲ3であり、Ｒ3は水素原子または一価の有機基であり、Ｒ2は水素原子、−ＯＲ3または−ＳＲ3であり、Ｒ3は前記と同じである）
で示される架橋性反応基、一般式（２）：
【０００９】
【化２】
2007049469.tif 000003
（式中、Ｒ4は、同じかまたは異なり、水素原子またはシアノ基である）
で示される架橋性反応基および一般式（３）：
【００１０】
【化３】
2007049469.tif 000004
（式中、Ｘ2は、同じかまたは異なり、水素原子または一価の有機基であり、Ｚ-は酸由来のアニオンであり、Ｙ1は、−ＯＨ、−ＳＨまたは−Ｎ+Ｘ22Ｈ・Ｚ-（Ｘ2、Ｚ-は前記と同じである）である）
で示される架橋性反応基からなる群から選ばれる少なくとも１個の反応基を含む化合物、一般式（４）：
【００１１】
【化４】
2007049469.tif 000005
（式中、Ｘ1、Ｒ1は前記と同じである）
で示される化合物、一般式（５）：
【００１２】
【化５】
2007049469.tif 000006
（式中、Ｒ4は前記と同じである）
で示される化合物、または一般式（６）：
【００１３】
【化６】
2007049469.tif 000007
（式中、Ｘ2、Ｚ-、Ｙ1は前記と同じである）
で示される化合物
および（Ｂ）化合物（Ａ）と架橋反応可能な非パーフルオロ系含フッ素エラストマー
を含む架橋性組成物に関する。
【００１４】
化合物（Ａ）が、対称構造を有する化合物であることが好ましい。
【００１５】
非パーフルオロ系含フッ素エラストマー（Ｂ）が、化合物（Ａ）と架橋反応可能な架橋部位として、シアノ基、カルボキシル基、アルコキシカルボニル基および酸ハライド基からなる群から選ばれる少なくとも１種の架橋性官能基を、主鎖および側鎖末端の少なくとも一方に有することが好ましい。
【００１６】
非パーフルオロ系含フッ素エラストマー（Ｂ）が、フッ化ビニリデン単位および／またはテトラフルオロエチレン単位および／またはヘキサフルオロプロピレン単位と、少なくとも１種の異なるモノマー単位を含むことが好ましい。
【００１７】
非パーフルオロ系含フッ素エラストマー（Ｂ）が、
（１）フッ化ビニリデン／ヘキサフルオロプロピレン共重合体、
（２）フッ化ビニリデン／テトラフルオロエチレン／ヘキサフルオロプロピレン共重合体、
（３）テトラフルオロエチレン／プロピレン共重合体、
（４）ヘキサフルオロプロピレン／エチレン共重合体、
（５）テトラフルオロエチレン／フッ化ビニリデン／フルオロアルキルビニルエーテル共重合体、または
（６）クロロトリフルオロエチレン／フッ化ビニリデン／フルオロアルキルビニルエーテル共重合体
であることが好ましい。
【００１８】
非パーフルオロ系含フッ素エラストマー（Ｂ）が、シアノ基、カルボキシル基、アルコキシカルボニル基および酸ハライド基からなる群から選ばれる少なくとも１種の架橋性官能基を、側鎖に０．１〜５モル％含有するエラストマーであることが好ましい。
【００１９】
また、本発明は、前記架橋性組成物を架橋して得られる成形品および酸素センサー用シール材に関する。
【発明を実施するための最良の形態】
【００２０】
本発明は、（Ａ）一般式（１）：【００２１】
【化７】
2007049469.tif 000008
（式中、Ｘ1は、同じかまたは異なり、水素原子または一価の有機基であり、Ｒ1は−ＯＲ3または−ＳＲ3であり、Ｒ3は水素原子または一価の有機基であり、Ｒ2は水素原子、−ＯＲ3または−ＳＲ3であり、Ｒ3は前記と同じである）
で示される架橋性反応基、一般式（２）：【００２２】
【化８】
2007049469.tif 000009
（式中、Ｒ4は、同じかまたは異なり、水素原子またはシアノ基である）
で示される架橋性反応基および一般式（３）：【００２３】
【化９】
2007049469.tif 000010
（式中、Ｘ2は、同じかまたは異なり、水素原子または一価の有機基であり、Ｚ-は酸由来のアニオンであり、Ｙ1は、−ＯＨ、−ＳＨまたは−Ｎ+Ｘ22Ｈ・Ｚ-（Ｘ2、Ｚ-は前記と同じである）である）
で示される架橋性反応基からなる群から選ばれる少なくとも１個の反応基を含む化合物、一般式（４）：【００２４】
【化１０】
2007049469.tif 000011
（式中、Ｘ1、Ｒ1は前記と同じである）
で示される化合物、一般式（５）：【００２５】
【化１１】
2007049469.tif 000012
（式中、Ｒ4は前記と同じである）
で示される化合物、または一般式（６）：【００２６】
【化１２】
2007049469.tif 000013
（式中、Ｘ2、Ｚ-、Ｙ1は前記と同じである）
で示される化合物
および（Ｂ）化合物（Ａ）と架橋反応可能な非パーフルオロ系含フッ素エラストマー
を含む架橋性組成物に関する。【００２７】
従来、パーフルオロエラストマーの架橋剤として知られていたイミダゾール架橋剤のようなテトラアミンは、求核性が高く、主鎖への攻撃性が高いため好ましくない。【００２８】
一般式（１）で示される架橋性反応基を含む化合物（Ａ）は、一般式（１）で示される架橋性反応基を少なくとも１個有することが好ましく、２〜４個有することがより好ましく、さらに好ましくは２個有するものである。【００２９】
一般式（１）で示される架橋性反応基は１個でもよいが、その場合は、少なくとももう一個の他の架橋性反応基を含有することにより架橋反応が可能になる。この場合、他の架橋性反応基は任意のものが選ばれるが、耐熱性の観点から特に２個以上のアミノ基を有する架橋性反応基であることが好ましい。ただし、一般式（１）で示される架橋性反応基は耐熱性が高いため、架橋性反応基は一般式（１）で示されるもののみで構成されることが好ましい。【００３０】
一般式（１）中のＲ1は、−ＯＲ3または−ＳＲ3であり、Ｒ3は水素原子または一価の有機基である。【００３１】
一価の有機基としては、限定されるものではないが、脂肪族炭化水素基、フェニル基またはベンジル基があげられる。具体的には、たとえば、−ＣＨ3、−Ｃ2Ｈ5、−Ｃ3Ｈ7などの炭素数１〜１０、特に１〜６の低級アルキル基；−ＣＦ3、−Ｃ2Ｆ5、−ＣＨ2Ｆ、−ＣＨ2ＣＦ3、−ＣＨ2Ｃ2Ｆ5などの炭素数１〜１０、特に１〜６のフッ素原子含有低級アルキル基；フェニル基；ベンジル基；−Ｃ6Ｆ5、−ＣＨ2Ｃ6Ｆ5などのフッ素原子で１〜５個の水素原子が置換されたフェニル基またはベンジル基；−Ｃ6Ｈ5-n（ＣＦ3）n、−ＣＨ2Ｃ6Ｈ5-n（ＣＦ3）n（ｎは１〜５の整数）などの−ＣＦ3で１〜５個の水素原子が置換されたフェニル基またはベンジル基などがあげられる。これらの中でも、Ｒ1としては、架橋反応性が良好である点から、−ＯＨが好ましい。【００３２】
一般式（１）中のＲ2は、水素原子、−ＯＲ3または−ＳＲ3であり、Ｒ3は前記と同じである。【００３３】
一般式（１）中のＸ1は、同じかまたは異なり、水素原子または一価の有機基である。【００３４】
一価の有機基としては、前記と同じものをあげることができる。これらのなかでも、耐熱性が特に優れており、さらに合成が比較的容易である点から、フェニル基、−ＣＨ3が好ましく、架橋反応性が良好である点から、水素原子であることが好ましい。【００３５】
一般式（１）で示される架橋性反応基を２個有する化合物としては、たとえば、一般式（７）：【００３６】
【化１３】
2007049469.tif 000014
（式中、Ｒ1、Ｘ1は前記と同じであり、Ｒ5は、−ＳＯ2−、−Ｏ−、−ＣＯ−、炭素数１〜６のアルキレン基、炭素数１〜１０のパーフルオロアルキレン基、単結合手、または【００３７】
【化１４】
2007049469.tif 000015
で示される基である）
で示される化合物が、合成が容易な点から好ましい。【００３８】
炭素数１〜６のアルキレン基の好ましい具体例としては、メチレン基、エチレン基、プロピレン基、ブチレン基、ペンチレン基、ヘキシレン基などをあげることができ、炭素数１〜１０のパーフルオロアルキレン基としては、【００３９】
【化１５】
2007049469.tif 000016
などがあげられる。【００４０】
一般式（２）で示される架橋性反応基を含む化合物（Ａ）は、一般式（２）で示される架橋性反応基を少なくとも１個有することが好ましく、２〜４個有することがより好ましく、さらに好ましくは２個有するものである。【００４１】
Ｒ4は、同じかまたは異なり、水素原子またはシアノ基であり、架橋反応性の点から、Ｒ4の少なくとも１個がシアノ基であることが好ましい。【００４２】
一般式（２）で示される架橋性反応基を有する化合物としては、たとえば、一般式（８）：【００４３】
【化１６】
2007049469.tif 000017
（式中、Ｒ4、Ｒ5は前記と同じである）
で示される化合物、一般式（９）：【００４４】
【化１７】
2007049469.tif 000018
（式中、Ｒ4は前記と同じである）
で示される化合物などをあげることができる。【００４５】
具体的には、【００４６】
【化１８】
2007049469.tif 000019
などをあげることができる。【００４７】
なお、【００４８】
【化１９】
2007049469.tif 000020
は、新規な化合物である。【００４９】
一般式（３）で示される架橋性反応基を含む化合物（Ａ）は、一般式（３）で示される架橋性反応基を少なくとも１個有することが好ましく、２〜４個有することがより好ましく、さらに好ましくは２個有するものである。【００５０】
式中、Ｘ2は、同じかまたは異なり、水素原子、一価の有機基であり、一価の有機基としては、前記と同じものがあげられる。【００５１】
一般式（３）で示される架橋性反応基は、酸と芳香族アミンとの反応により得られる。酸には、Ｈ+を放出するブレンステッド酸、Ｈ+を放出しないルイス酸の２種類があるが、弱塩基である芳香族アミンを一定の温度（架橋温度）まで安定である塩を作ることができる点から、ブレンステッド酸が好ましい。【００５２】
一般式（３）のアニオンを形成する酸としては、無機酸、有機酸があげられる。【００５３】
無機酸としては、ＨＦ、ＨＣｌ、ＨＢｒ、ＨＩ、硝酸、燐酸、硫酸、過塩素酸、炭酸、ほう酸、タングステン酸、クロム酸、ＨＢＦ4、ＨＰＦ6、ＨＡｓＦ6、ＨＳｂＦ6、ＨＴａＦ6、ＨＡｌＣｌ4、ＨＦｅＣｌ4などをあげることができる。これらの中でも、除去が容易であり、かつ腐食性が低い点から、ＨＣｌ、硝酸、炭酸が好ましい。【００５４】
また、有機酸としては、カルボン酸、スルホン酸、ビス（トリフルオロメタンスルホニル）イミド酸、ビス（ペンタフルオロエタンスルホニル）イミド酸などのスルホイミド酸や、トリフルオロメタンスルホニルアミド酸などのアミド酸、（ＣＦ3ＳＯ2）3ＣＨ、（Ｃ4Ｆ9ＳＯ2）3ＣＨなどをあげることができる。【００５５】
これらの中でも、酸は反応後除去されるので、カルボン酸、スルホン酸が好ましく、その中でもカルボン酸がより好ましい。カルボン酸の中でも除去が容易である点から炭素数１〜１０の脂肪族カルボン酸が特に好ましい。具体例としては、ＣＨ3ＣＯＯＨ、Ｃ2Ｈ5ＣＯＯＨをあげることができる。【００５６】
一般式（３）で示される架橋性反応基を有する化合物としては、たとえば、一般式（１０）：【００５７】
【化２０】
2007049469.tif 000021
（式中、Ｘ2、Ｙ1、Ｚ-、Ｒ5は前記と同じである）
で示される化合物などをあげることができる。【００５８】
さらに、具体的には、一般式（１１）：【００５９】
【化２１】
2007049469.tif 000022
（式中、Ｒ5は前記と同じである）
で示される化合物などをあげることができる。【００６０】
また、化合物（Ａ）としては、一般式（４）：【００６１】
【化２２】
2007049469.tif 000023
（式中、Ｘ1、Ｒ1は前記と同じである）
で示される化合物、一般式（５）：【００６２】
【化２３】
2007049469.tif 000024
（式中、Ｒ4は前記と同じである）
で示される化合物、または一般式（６）：【００６３】
【化２４】
2007049469.tif 000025
（式中、Ｘ2、Ｚ-、Ｙ1は前記と同じである）
で示される化合物も用いることができる。【００６４】
一般式（４）で示される化合物としては、具体的には、【００６５】
【化２５】
2007049469.tif 000026
などをあげることができる。【００６６】
また、一般式（５）で示される化合物としては、具体的には、一般式（１２）：【００６７】
【化２６】
2007049469.tif 000027
（式中、Ｒ4は前記と同じである）
で示される化合物をあげることができ、より具体的には、【００６８】
【化２７】
2007049469.tif 000028
をあげることができる。【００６９】
一般式（６）で示される化合物としては、具体的には、【００７０】
【化２８】
2007049469.tif 000029
などをあげることができる。【００７１】
これらのなかでも化合物（Ａ）としては、耐熱性が優れており、架橋反応性が良好である点から、対称構造を有する化合物であることが好ましく、一般式（１）で示される架橋性反応基を少なくとも２個有する化合物であることがより好ましく、一般式（７）で示される化合物であることがより好ましく、長期的な耐熱性が優れており、架橋反応性が特に良好である点から、２，２−ビス（３−アミノ−４−ヒドロキシフェニル）ヘキサフルオロプロパン、３，３’−ビスヒドロキシベンジジンがさらに好ましい。【００７２】
以上に説明した化合物（Ａ）を添加することで、機械的強度、耐熱性、耐薬品性、耐寒性に優れ、特に耐熱性と耐寒性にバランスよく優れた架橋物を得ることができる。【００７３】
化合物（Ａ）の添加量は、架橋反応可能な非パーフルオロ系含フッ素エラストマー（Ｂ）１００重量部に対して、０．１〜２０重量部であることが好ましく、０．５〜１０重量部であることがより好ましい。化合物（Ａ）が、０．１重量部未満であると、実用上充分な機械的強度、耐熱性、耐薬品性が得られない傾向があり、２０重量部をこえると、架橋に多大な時間がかかる上、架橋物が硬く柔軟性がなくなる傾向がある。【００７４】
化合物（Ａ）と架橋反応可能な非パーフルオロ系含フッ素エラストマー（Ｂ）は、特に限定されるものではない。【００７５】
非パーフルオロ系含フッ素エラストマー（Ｂ）としては、化合物（Ａ）と架橋反応可能な架橋部位として、シアノ基（−ＣＮ基）、カルボキシル基（−ＣＯＯＨ基）、アルコキシカルボニル基（−ＣＯＯＲ6基（Ｒ6は一価の有機基であり、一価の有機基としては前記と同じものをあげることができる））および酸ハライド基（−ＣＯＸ3基（Ｘ3はハロゲン原子であり、ハロゲン原子としてはヨウ素原子、塩素原子、臭素原子などがあげられる））からなる群から選ばれる少なくとも１種の架橋性官能基を、主鎖および側鎖末端の少なくとも一方に有するものが好ましくあげられる。これらの中でも、架橋反応性の点からはシアノ基がより好ましい。また、製造が容易な点からはカルボキシル基、アルコキシカルボニル基がより好ましい。【００７６】
非パーフルオロ系含フッ素エラストマー（Ｂ）としては、たとえば、フッ素ゴム（ａ）、熱可塑性フッ素ゴム（ｂ）、およびこれらのフッ素ゴムからなるゴム組成物などがあげられるが、そのなかでもフッ素ゴム（ａ）が好ましい。【００７７】
フッ素ゴム（ａ）としては、とくに限定されるものではないが、比較的安価で、重合性が良く、得られる化合物の耐熱性、耐寒性、耐薬品性に優れる点から、フッ化ビニリデン（ＶｄＦ）単位および／またはテトラフルオロエチレン（ＴＦＥ）単位および／またはヘキサフルオロプロピレン（ＨＦＰ）単位と、少なくとも１種のさらなるモノマーからなることが好ましい。【００７８】
少なくとも１種のさらなるモノマーとしては、たとえば、ＴＦＥ、ＨＦＰ、フルオロアルキルビニルエーテル、パーフルオロ（アルキルビニルエーテル）（ＰＡＶＥ）、クロロトリフルオロエチレン（ＣＴＦＥ）、トリフルオロエチレン、トリフルオロプロピレン、テトラフルオロプロピレン、ペンタフルオロプロピレン、トリフルオロブテン、テトラフルオロイソブテン、フッ化ビニル、ヨウ素含有フッ素化ビニルエーテル等のフッ素含有単量体；エチレン（Ｅｔ）、プロピレン（Ｐｒ）、アルキルビニルエーテル等のフッ素非含有単量体等があげられ、これらのフッ素含有単量体およびフッ素非含有単量体のなかから１種または２種以上を組み合わせて用いることができる。【００７９】
前記ＰＡＶＥは、一般式（１３）：
ＣＦ2＝ＣＦＯ（ＣＦ2ＣＦＹ2Ｏ）p−（ＣＦ2ＣＦ2ＣＦ2Ｏ）q−Ｒf1          （１３）
（式中Ｙ2は、フッ素原子または−ＣＦ3を表し、Ｒf1は、炭素数１〜５のパーフルオロアルキル基を表す。ｐは、０〜５の整数を表し、ｑは、０〜５の整数を表す。）
で表されるものを１種または２種以上を組み合わせて用いることができる。一般式（１３）で示されるものの中でも、パーフルオロ（メチルビニルエーテル）、パーフルオロ（プロピルビニルエーテル）が好ましく、特にパーフルオロ（メチルビニルエーテル）が好ましい。【００８０】
具体的には、化合物（Ａ）との相溶性の観点から、ＶｄＦ／ＨＦＰ共重合体、ＶｄＦ／ＨＦＰ／ＴＦＥ共重合体、ＶｄＦ／ＣＴＦＥ共重合体、ＶｄＦ／ＣＴＦＥ／ＴＦＥ共重合体、ＶｄＦ／ＰＡＶＥ共重合体、ＶｄＦ／ＴＦＥ／ＰＡＶＥ共重合体、ＶｄＦ／ＨＦＰ／ＰＡＶＥ共重合体、ＶｄＦ／ＨＦＰ／ＴＦＥ／ＰＡＶＥ共重合体、ＶｄＦ／ＴＦＥ／Ｐｒ共重合体、ＶｄＦ／Ｅｔ／ＨＦＰ共重合体が好ましく、特には、ＶｄＦ／ＨＦＰ共重合体、ＶｄＦ／ＨＦＰ／ＴＦＥ共重合体が好ましい。【００８１】
ＶｄＦ／ＨＦＰ共重合体は、ＶｄＦ／ＨＦＰの組成が、４５〜８５／５５〜１５モル％であることが好ましく、より好ましくは、５０〜８０／５０〜２０モル％であり、さらに好ましくは、６０〜８０／４０〜２０モル％である。【００８２】
ＶｄＦ／ＨＦＰ／ＴＦＥ共重合体は、ＶｄＦ／ＨＦＰ／ＴＦＥの組成が、４０〜８０／１０〜３５／１０〜２５モル％のものが好ましい。【００８３】
ＶｄＦ／ＰＡＶＥ共重合体としては、ＶｄＦ／ＰＡＶＥの組成が、６５〜９０／１０〜３５モル％のものが好ましい。【００８４】
ＶｄＦ／ＴＦＥ／ＰＡＶＥ共重合体としては、ＶｄＦ／ＴＦＥ／ＰＡＶＥの組成が、４０〜８０／３〜４０／１５〜３５モル％のものが好ましい。【００８５】
ＶｄＦ／ＨＦＰ／ＰＡＶＥ共重合体としては、ＶｄＦ／ＨＦＰ／ＰＡＶＥの組成が、６５〜９０／３〜２５／３〜２５モル％のものが好ましい。【００８６】
ＶｄＦ／ＨＦＰ／ＴＦＥ／ＰＡＶＥ共重合としては、ＶｄＦ／ＨＦＰ／ＴＦＥ／ＰＡＶＥの組成が、４０〜９０／０〜２５／０〜４０／３〜３５のものが好ましく、４０〜８０／３〜２５／３〜４０／３〜２５モル％のものがより好ましい。【００８７】
また耐アミン性等の観点から、ＴＦＥ／Ｐｒ共重合体、Ｅｔ／ＨＦＰ共重合体、Ｅｔ／ＨＦＰ／ＴＦＥ共重合体が好ましい。【００８８】
ＴＦＥ／Ｐｒ共重合体は、ＴＦＥ／Ｐｒの組成が、４０〜７０／６０〜３０モル％であることが好ましく、５０〜６０／５０〜４０モル％がより好ましい。【００８９】
Ｅｔ／ＨＦＰ共重合体は、Ｅｔ／ＨＦＰの組成が、３５〜８０／６５〜２０モル％であることが好ましく、４０〜７５／６０〜２５モル％がより好ましい。【００９０】
Ｅｔ／ＨＦＰ／ＴＦＥ共重合体は、Ｅｔ／ＨＦＰ／ＴＦＥの組成が、３５〜７５／５０〜２５／１５〜０モル％であることが好ましく、４５〜７５／４５〜２５／１０〜０モル％がより好ましい。【００９１】
また、耐寒性等の観点から、ＴＦＥ／ＶｄＦ／フルオロアルキルビニルエーテル共重合体、ＣＴＦＥ／ＶｄＦ／フルオロアルキルビニルエーテル共重合体が好ましい。【００９２】
そして、化合物（Ａ）と架橋反応可能な架橋部位は、含フッ素エラストマーへ高分子反応により導入されるものであってもよいが、フッ素ゴムとして上記に例示した共重合体に、さらにその他の単量体として、架橋部位を与える単量体を用いることが製造容易であることから好ましい。架橋部位を与える単量体は、フッ素ゴムを構成する単量体のうち（該架橋部位を与える単量体を含む）合計量に対して、好ましくは０．１モル％以上、より好ましくは０．３モル％以上、好ましくは５モル％以下、より好ましくは２モル％以下である。【００９３】
架橋部位を与える単量体としては、エチレン性不飽和結合をもち、かつ、官能基としてシアノ基（−ＣＮ基）、カルボキシル基（−ＣＯＯＨ基）、アルコキシカルボニル基（−ＣＯＯＲ6基（Ｒ6は一価の有機基であり、一価の有機基としては前記と同じものをあげることができる））、酸ハライド基（−ＣＯＸ3基（Ｘ3はハロゲン原子であり、ハロゲン原子としてはヨウ素原子、塩素原子、臭素原子））または【００９４】
【化２９】
2007049469.tif 000030
（Ｒ6は前記と同じものである）
で示される基を有するものである。【００９５】
このなかでも、得られる架橋物の圧縮永久歪みの観点から、架橋部位を与える単量体としては、エチレン性不飽和結合をもち、かつ、官能基としてシアノ基（−ＣＮ基）を有するものが好ましい。【００９６】
単量体としては、鎖状および環状のいずれの化合物も用いることができる。単量体が環状化合物であれば、上記官能基を有する、シクロペンテンおよびその誘導体、ノルボルネンおよびその誘導体、多環ノルボルネンおよびその誘導体、ビニルカルバゾールおよびその誘導体、ならびにこれらの化合物の水素原子の一部または全部を、ハロゲン原子、特にはフッ素原子や、含フッ素アルキル基に置換した化合物などを一例としてあげることができる。なお、重合性の観点から、単量体は鎖状化合物であることが好ましい。また、鎖状化合物の中でも特に、下記の一般式（１４）で示される単量体が好ましい。【００９７】
ＣＹ3Ｙ4＝ＣＹ5（Ｏ）m（Ｒ7）n−Ｘ4                          （１４）
（式中、Ｙ3〜Ｙ5は、同じであっても異なっていてもよく、水素原子、ハロゲン原子、−ＣＨ3、または−ＣＦ3であり、Ｒ7は２価の有機基であり、ｎは０または１であり、ｍは、ｎが０である場合は０、ｎが１である場合は０または１であり、Ｘ4は上記官能基のいずれかである）【００９８】
上記の中でも、重合性の観点から、Ｙ3〜Ｙ5が水素原子またはハロゲン原子であるものが好ましく、ハロゲン原子の中でも特にフッ素原子が好ましい。具体的には、ＣＨ2＝ＣＨ−、ＣＨ2＝ＣＦ−、ＣＦＨ＝ＣＦ−、ＣＦＨ＝ＣＨ−、ＣＦ2＝ＣＦ−が好ましく、ＣＨ2＝ＣＨ−、ＣＨ2＝ＣＦ−、ＣＦ2＝ＣＦ−がより好ましい。なお、ｎ＝０の場合、ＣＨ2＝ＣＨＣＮ、ＣＨ2＝ＣＨＣＯＯＲ6、【００９９】
【化３０】
2007049469.tif 000031
ＣＦ2＝ＣＦＣＮ、ＣＦ2＝ＣＦＣＯＯＲ6、【０１００】
【化３１】
2007049469.tif 000032
（Ｒ6は前記と同じである）
で示される化合物が架橋可能な単量体としてあげることができる。【０１０１】
ｎ＝０の場合はｍ＝０であるが、ｎ＝１の場合はｍは０であっても１であってもよい。ｍが１である場合は、ＣＨ2＝ＣＨＯ−、ＣＨ2＝ＣＦＯ−、ＣＦＨ＝ＣＦＯ−、ＣＦＨ＝ＣＨＯ−、ＣＦ2＝ＣＦＯ−が好ましく、ＣＨ2＝ＣＨＯ−、ＣＨ2＝ＣＦＯ−およびＣＦ2＝ＣＦＯ−がより好ましい。【０１０２】
Ｒ7としては、２価の有機基から任意のものを選ぶことができるが、合成や重合の容易性の観点から、炭素数１〜１００のエーテル結合を含んでいてもよいアルキレン基が好ましく、炭素数１〜５０であることがより好ましく、炭素数１〜２０であることがさらに好ましい。そのようなアルキレン基は、水素原子の一部または全部がハロゲン原子、特にはフッ素原子に置換されていてもよい。炭素数が１００をこえると、重合が困難になり、架橋を行っても好ましい特性を得ることができない傾向があるため好ましくない。上記アルキレン基は、直鎖型や分岐型のアルキレン基でよい。そのような直鎖型や分岐型のアルキレン基を構成する最小構造単位の一例を下記に示す。【０１０３】
（ｉ）直鎖型の最小構造単位：
−ＣＨ2−、−ＣＨＦ−、−ＣＦ2−、−ＣＨＣｌ−、−ＣＦＣｌ−、−ＣＣｌ2−
（ｉｉ）分岐型の最小構造単位：【０１０４】
【化３２】
2007049469.tif 000033
【０１０５】
Ｒ7で表されるアルキレン基がエーテル基を含有しない場合、Ｒ7で表されるアルキレン基は、これらの最小構造単位単独で、または、直鎖型（ｉ）同士、分岐鎖型（ｉｉ）同士、もしくはこれらを適宜組み合わせて構成される。また、Ｒ7で表されるアルキレン基がエーテル基を含有する場合、Ｒ7で表されるアルキレン基は、これらの最小構造単位単独と酸素原子で、または、直鎖型（ｉ）同士、分岐鎖型（ｉｉ）同士と酸素原子で、もしくはこれらを適宜組み合わせて構成することができるが、酸素原子同士が結合することはない。なお、Ｒ7で表されるアルキレン基は、以上の例示のなかでも、塩基による脱ＨＣｌ反応が起こらず、より安定なことから、Ｃｌを含有しない構成単位から構成されることが好ましい。【０１０６】
また、Ｒ7としては、−Ｒ8−、―（ＯＲ8）−、または−（Ｒ8Ｏ）−（Ｒ8は炭素数１〜６のフッ素を含んでいてもよいアルキレン基）で示される構造を有することがさらに好ましい。【０１０７】
Ｒ8の好ましい具体例としては、下記の直鎖型または分岐鎖型のものをあげることができる。【０１０８】
直鎖型のものとしては、−ＣＨ2−、−ＣＨＦ−、−ＣＦ2−、−ＣＨ2ＣＨ2−、−ＣＦ2ＣＨ2−、−ＣＦ2ＣＦ2−、−ＣＨ2ＣＦ2−、−ＣＨ2ＣＨ2ＣＨ2−、−ＣＨ2ＣＨ2ＣＦ2−、−ＣＨ2ＣＦ2ＣＨ2−、−ＣＨ2ＣＦ2ＣＦ2−、−ＣＦ2ＣＨ2ＣＨ2−、−ＣＦ2ＣＦ2ＣＨ2−、−ＣＦ2ＣＨ2ＣＦ2−、−ＣＦ2ＣＦ2ＣＦ2−、−ＣＨ2ＣＦ2ＣＨ2ＣＦ2−、−ＣＨ2ＣＦ2ＣＦ2ＣＦ2−、−ＣＨ2ＣＨ2ＣＦ2ＣＦ2−、−ＣＨ2ＣＨ2ＣＨ2ＣＨ2−、−ＣＨ2ＣＦ2ＣＨ2ＣＦ2ＣＨ2−、−ＣＨ2ＣＦ2ＣＦ2ＣＦ2ＣＨ2−、−ＣＨ2ＣＦ2ＣＦ2ＣＨ2ＣＨ2−、−ＣＨ2ＣＨ2ＣＦ2ＣＦ2ＣＨ2−、−ＣＨ2ＣＦ2ＣＨ2ＣＦ2ＣＨ2−、−ＣＨ2ＣＦ2ＣＨ2ＣＦ2ＣＨ2ＣＨ2−、−ＣＨ2ＣＨ2ＣＦ2ＣＦ2ＣＨ2ＣＨ2−、−ＣＨ2ＣＦ2ＣＨ2ＣＦ2ＣＨ2ＣＨ2−などが例示でき、分岐鎖型のものとしては、【０１０９】
【化３３】
2007049469.tif 000034
などをあげることができる。また、上記の構成から、下記の化合物があげられる。【０１１０】
ＣＨ2＝ＣＨ−（ＣＦ2）n−Ｘ4                                        （１５）
（式中、ｎは２〜８の整数）
ＣＹ62＝ＣＹ6（ＣＦ2）n−Ｘ4                                        （１６）
（式中、Ｙ6は水素原子またはフッ素原子、ｎは１〜８の整数である）
ＣＦ2＝ＣＦＣＦ2Ｒf2−Ｘ4                                            （１７）
（式中、【０１１１】
【化３４】
2007049469.tif 000035
であり、ｎは０〜５の整数である）
ＣＦ2＝ＣＦＣＦ2（ＯＣＦ（ＣＦ3）ＣＦ2）m
（ＯＣＨ2ＣＦ2ＣＦ2）nＯＣＨ2ＣＦ2−Ｘ4  （１８）
（式中、ｍは０〜５の整数であり、ｎは０〜５の整数である）
ＣＦ2＝ＣＦＣＦ2（ＯＣＨ2ＣＦ2ＣＦ2）m
（ＯＣＦ（ＣＦ3）ＣＦ2）nＯＣＦ（ＣＦ3）−Ｘ4  （１９）
（式中、ｍは０〜５の整数であり、ｎは０〜５の整数である）
ＣＦ2＝ＣＦ（ＯＣＦ2ＣＦ（ＣＦ3））mＯ（ＣＦ2）n−Ｘ4            （２０）
（式中、ｍは０〜５の整数であり、ｎは１〜８の整数である）
ＣＦ2＝ＣＦ（ＯＣＦ2ＣＦ（ＣＦ3））m−Ｘ4                          （２１）
（式中、ｍは１〜５の整数である）
ＣＦ2＝ＣＦＯＣＦ2（ＣＦ（ＣＦ3）ＯＣＦ2）nＣＦ（−Ｘ4）ＣＦ3    （２２）
（式中、ｎは１〜４の整数である）
ＣＦ2＝ＣＦＯ（ＣＦ2）nＯＣＦ（ＣＦ3）−Ｘ4                        （２３）
（式中、ｎは２〜５の整数である）
ＣＦ2＝ＣＦＯ（ＣＦ2）n−（Ｃ6Ｈ4）−Ｘ4                          （２４）
（式中、ｎは１〜６の整数である）
ＣＦ2＝ＣＦ（ＯＣＦ2ＣＦ（ＣＦ3））nＯＣＦ2ＣＦ（ＣＦ3）−Ｘ4    （２５）
（式中、ｎは１〜２の整数である）
ＣＨ2＝ＣＦＣＦ2Ｏ（ＣＦ（ＣＦ3）ＣＦ2Ｏ）nＣＦ（ＣＦ3）−Ｘ4    （２６）
（式中、ｎは０〜５の整数である）
ＣＦ2＝ＣＦＯ（ＣＦ2ＣＦ（ＣＦ3）Ｏ）m（ＣＦ2）n−Ｘ4            （２７）
（式中、ｍは０〜５の整数、ｎは１〜３の整数である）
ＣＨ2＝ＣＦＣＦ2ＯＣＦ（ＣＦ3）ＯＣＦ（ＣＦ3）−Ｘ4                （２８）
ＣＨ2＝ＣＦＣＦ2ＯＣＨ2ＣＦ2−Ｘ4                                  （２９）
ＣＦ2＝ＣＦＯ（ＣＦ2ＣＦ（ＣＦ3）Ｏ）mＣＦ2ＣＦ（ＣＦ3）−Ｘ4    （３０）
（式中、ｍは０以上の整数である）
ＣＦ2＝ＣＦＯＣＦ（ＣＦ3）ＣＦ2Ｏ（ＣＦ2）n−Ｘ4                  （３１）
（式中、ｎは１以上の整数である）
ＣＦ2＝ＣＦＯＣＦ2ＯＣＦ2ＣＦ（ＣＦ3）ＯＣＦ2−Ｘ4                （３２）
ＣＦ2＝ＣＦ−（ＣＦ2Ｃ（ＣＦ3）Ｆ）n−Ｘ4                              （３３）
（式中、ｎは、１〜５の整数である）
ＣＦ2＝ＣＦＯ−（ＣＦＹ7）n−Ｘ4                                      （３４）
（式中、Ｙ7はＦまたは−ＣＦ3であり、ｎは１〜１０の整数である）
ＣＦ2＝ＣＦＯ−（ＣＦ2ＣＦＹ8Ｏ）m−（ＣＦ2）n−Ｘ4                  （３５）
（式中、Ｙ8はＦまたは−ＣＦ3であり、ｍは１〜１０の整数であり、ｎは１〜３の整数である）
ＣＨ2＝ＣＦＣＦ2Ｏ−（ＣＦ（ＣＦ3）ＣＦ2Ｏ）n−ＣＦ（ＣＦ3）−Ｘ4    （３６）
（式中、ｎは０〜１０の整数である）
ＣＦ2＝ＣＦＣＦ2Ｏ−（ＣＦ（ＣＦ3）ＣＦ2Ｏ）n−ＣＦ（ＣＦ3）−Ｘ4    （３７）
（式中、ｎは１〜１０の整数である）
（一般式（１５）〜（３７）中、Ｘ4は、上記官能基のいずれかである）【０１１２】
なお、上記Ｘ4が−ＣＯＯＲ6である場合、−ＣＯＯＲ6基が架橋部位として作用するためには、−ＣＯＯＲ6基が架橋剤の反応性官能基と反応しやすい構造であることが好ましい。つまり、Ｒ6が脱離しやすいことが好ましい。そのようなＲ6としては、トルエンスルホン酸、ニトロトルエンスルホン酸、およびトリフルオロメタンスルホン酸などのスルホニルエステル、リン酸エステル、ならびに有機リン酸エステルなどがあげられる。しかし、スルホニルエステルは、脱離するスルホン酸の酸性度が高く金属（例えば成形器の金型）を腐食するおそれがあるため好ましくない。また、リン酸エステルや有機リン酸エステルは、脱離するリン酸および有機リン酸が環境に悪影響を与えることが懸念されるため好ましくない。したがって、Ｒ6はエーテル結合や芳香環を含んでもよいアルキル基であることが好ましい。この場合、炭素数は、１〜２０であることが好ましく、１〜１０であることがより好ましく、１〜６であることがさらに好ましい。また、水素原子の一部がハロゲン原子で置換されているものは脱離性が高いことから好ましい。Ｒ6がエーテル結合や芳香環を含んでもよいアルキル基である場合、Ｒ6としては、具体的に、メチル基、エチル基、プロピル基、イソプロピル基、ブチル基、フェニル基、１，１，１−トリフルオロエチル基、１，１，１，２，２，３，３−ヘプタフルオロプロピル基、１，１，１，３，３，３−ヘキサフルオロイソプロピル基などがあげられる。【０１１３】
また、反応性が高い点では―ＣＯＸ3で示される酸ハライド基が好ましい。しかし、フッ素ゴムの重合は水系で行われる場合、酸ハライド基は水中では不安定であるため好ましくない。なお、フッ素ゴムの重合が非水溶液系で行われる場合、酸ハライド基は好ましい。【０１１４】
一般式（１５）〜（３７）で示される単量体では、上記官能基のいずれかが、架橋部位となり、架橋剤と架橋反応が進行する。【０１１５】
さらに、前記シアノ基、カルボキシル基、アルコキシカルボニル基、酸ハライド基または、【０１１６】
【化３５】
2007049469.tif 000036
で示される基含有単量体に加え、ヨウ素含有単量体、臭素含有単量体を用いると、上記の架橋反応に加えて、パーオキサイド架橋を進行させることもできる。【０１１７】
また、非パーフルオロ系含フッ素エラストマー（Ｂ）が、シアノ基、カルボキシル基、アルコキシカルボニル基および酸ハライド基からなる群から選ばれる少なくとも１種の架橋性官能基を、側鎖に０．１〜５モル％含有することが好ましく、０．３〜２モル％含有することがより好ましい。０．１モル％未満であると化合物（Ａ）との架橋反応で得られる化合物は充分な機械的強度、耐熱性、耐薬品性が得られない傾向があり、５モル％をこえると架橋に多大な時間がかかる上、架橋物が硬く柔軟性がなくなる傾向がある。【０１１８】
本発明に使用される非パーフルオロ系含フッ素エラストマー（Ｂ）は、常法により製造することができ、乳化重合法、懸濁重合法、溶液重合法などの重合法により製造することができる。重合時の温度、時間などの重合条件としては、モノマーの種類や目的とするエラストマーにより適宜決定すればよい。【０１１９】
乳化重合に使用される乳化剤としては、広範囲なものが使用可能であるが、重合中におこる乳化剤分子への連鎖移動反応を抑制する観点から、フルオロカーボン鎖または、フルオロポリエーテル鎖を有するカルボン酸の塩類が望ましい。また、反応性乳化剤の使用が望ましい。【０１２０】
重合開始剤としては、好ましくはカルボキシル基またはカルボキシル基を生成し得る基（たとえば、酸フルオライド、酸クロライド、ＣＦ2ＯＨなどがあげられる。これらはいずれも水の存在下にカルボキシル基を生ずる）をエラストマー末端に存在させ得るものが好ましい。具体例としては、たとえば過硫酸アンモニウム（ＡＰＳ）、過硫酸カリウム（ＫＰＳ）などがあげられる。【０１２１】
また、分子量の調整に通常使用される連鎖移動剤を使用してもよい。連鎖移動剤としては、一般式（３８）〜（４６）：
Ｉ（ＣＦ2ＣＦ2）nＩ                                                    （３８）
ＩＣＨ2ＣＦ2ＣＦ2（ＯＣＦ（ＣＦ3）ＣＦ2）mＯＣＦ（ＣＦ3）−Ｘ5        （３９）
ＩＣＨ2ＣＦ2ＣＦ2（ＯＣＨ2ＣＦ2ＣＦ2）mＯＣＨ2ＣＦ2−Ｘ5              （４０）
Ｉ（ＣＦ2）nＸ5                                                        （４１）
Ｉ（ＣＨ2ＣＦ2）nＸ5                                                  （４２）
ＩＣＦ2ＣＦ2ＯＣＦ2ＣＦ（ＣＦ3）ＯＣＦ2ＣＦ2−Ｘ5                    （４３）
ＩＣＨ2ＣＦ2ＣＦ2ＯＣＨ2ＣＦ2−Ｘ5                                    （４４）
ＩＣＦ2ＣＦ2ＯＣＦ2ＣＦ2−Ｘ5                                          （４５）
ＩＣＦ2ＣＦ2Ｏ（ＣＦ2）nＯＣＦ2ＣＦ2−Ｘ5                            （４６）
（式中、Ｘ5は、シアノ基（−ＣＮ基）、カルボキシル基（−ＣＯＯＨ基）、アルコキシカルボニル基（−ＣＯＯＲ9基、Ｒ9は炭素数１〜１０のフッ素原子を含んでいてもよいアルキル基）、ｍは０〜５の整数であり、ｎは１以上の整数である）で示される化合物などを用いることができる。これらの中でも、化合物（Ａ）と反応可能な架橋部位を有する点から、一般式（３９）〜（４６）で示される連鎖移動剤が好ましい。また、得られる架橋物の圧縮永久歪みが良好な点からは、一般式（３９）〜（４６）で示される連鎖移動剤のなかでも、Ｘ5としてシアノ基（−ＣＮ基）を有するものを用いることが好ましい。【０１２２】
重合反応混合物から重合生成物を単離方法としては、酸処理により凝析する方法が、工程の簡略化の点から好ましい。または、重合混合物を酸処理し、その後凍結乾燥などの手段で重合生成物を単離してもよい。さらに超音波などによる凝析や機械力による凝析などの方法も採用できる。【０１２３】
本発明で用いる非パーフルオロ系含フッ素エラストマー（Ｂ）は、重合生成物を酸処理することにより、重合生成物に存在しているカルボン酸の金属塩やアンモニウム塩などの基をカルボキシル基に変換することができる。酸処理法としては、たとえば塩酸、硫酸、硝酸などにより洗浄するか、これらの酸で重合反応後の混合物の系をｐＨ３以下にする方法が適当である。【０１２４】
また、ヨウ素や臭素を含有する架橋性エラストマーを発煙硝酸により酸化してカルボキシル基を導入することもできる。【０１２５】
さらに、シアノ基、カルボキシル基、アルコキシカルボニル基の導入方法としては、国際公開第００／０５９５９号パンフレットに記載の方法も用いることができる。【０１２６】
本発明において、とくに高純度かつ非汚染性が要求されない分野では、必要に応じて含フッ素エラストマー組成物に配合される通常の添加物、たとえば充填材、加工助剤、可塑剤、着色剤、安定剤、接着助剤などを配合することができ、前記のものとは異なる常用の架橋剤や架橋助剤を１種またはそれ以上配合してもよい。【０１２７】
本発明においては、架橋促進剤として無機物を添加することができる。【０１２８】
架橋促進剤として用いることができる無機物としては、無機酸化物、無機窒化物、炭素材料が好ましく、その中でも、水、アルコールに対する吸着性を有する化合物、塩基点を有する化合物などがより好ましい。【０１２９】
水、アルコールに対する吸着性を有する化合物としては、例えば、モレキュラーシーブス、硫酸マグネシウム、硫酸ナトリウム、活性炭、メソポーラスシリカなどをあげることができる。これらの中でも、架橋速度の向上および耐圧縮永久ひずみの点からモレキュラーシーブスがとくに好ましい。【０１３０】
塩基点を有する化合物としては、例えば、（１）アルカリ金属、アルカリ土類金属およびそれらの酸化物、（２）アルカリ金属、アルカリ土類金属およびそれらの酸化物を含むシリカ、アルミナ、カーボン、活性炭、（３）窒化ケイ素（Ｓｉ3Ｎ4）やＡｌＮなどの無機窒化物、（４）表面にアミン系官能基を有するシリカ、アルミナ、カーボン、活性炭などをあげることができる。これらのなかでも、（２）アルカリ金属、アルカリ土類金属およびそれらの酸化物を含むシリカ、アルミナ、カーボン、活性炭、（３）窒化ケイ素（Ｓｉ3Ｎ4）やＡｌＮなどの無機窒化物、（４）表面にアミン系官能基を有するシリカ、アルミナ、カーボン、活性炭などがより好ましく、（３）窒化ケイ素（Ｓｉ3Ｎ4）やＡｌＮなどの無機窒化物が特に好ましい。【０１３１】
またこれらをシリカ、アルミナ、カーボンなどに担持させたものも好適に用いることができる。【０１３２】
具体例としては、酸化マグネシウム、酸化アルミニウム、酸化ナトリウム、酸化亜鉛、ハイドロタルサイト、ゾノトライト、ウォラストナイト、タルク、アタパルジャイト、ベントナイト、ゼオライト、クレー、パイロフィライト、セリナイトなどをあげることができる。これらの化合物としては、カープレックス♯１１２０（デグサジャパン製）、カープレックス♯１００（デグサジャパン製）、トクシールＧｕ（（株）トクヤマ製）、ニップシールＥＲ（日本シリカ工業（株）製）、ニップシールＮＡ（日本シリカ工業（株）製）、ニップシールｇ３００（日本シリカ工業（株）製）などを用いることができる。【０１３３】
架橋促進剤として用いる無機物の添加量は、含フッ素エラストマー１００重量部に対して、０．１重量部以上であることが好ましく、０．５重量部以上であることがより好ましく、１重量部以上であることがさらに好ましく、５重量部以上であることがとくに好ましい。また、上限値としては５０重量部以下であることが好ましく、３０重量部以下であることがより好ましい。０．１重量部未満であると無機物の添加効果が充分に得られない傾向があり、５０重量部をこえると硬度が高くなり成形性が劣る傾向がある。【０１３４】
また、非パーフルオロ系含フッ素エラストマー（Ｂ）を含む架橋性組成物に、前記架橋促進剤として作用する無機物を含む場合は、前記一般式（１）〜（６）で示される架橋性反応基を含む化合物（Ａ）を含まないときでも、架橋させることも可能である。具体的には、架橋部位としてシアノ基（−ＣＮ基）を、主鎖および側鎖末端の少なくとも一方に有する非パーフルオロ系含フッ素エラストマー（Ｂ）と架橋促進剤とを含むとき、前記と同様の架橋条件にて、シアノ基の環化三量化反応によってトリアジン架橋させることができる。この場合、無機物としては、前記したものの他に、ルイス酸系無機固体物やルイス酸系有機金属を好ましく用いることができる。【０１３５】
ルイス酸系無機固体物としては、ルイス酸系無機酸化物が好ましく、例えば、酸化銀、酸化亜鉛、酸化アルミニウム、酸化チタン、酸化錫などをあげることができる。【０１３６】
ルイス酸系有機金属としては、例えば、テトラフェニル錫、テトラフェニルＰＢなどをあげることができる。【０１３７】
また、架橋部位としてシアノ基（−ＣＮ基）を、主鎖および側鎖末端の少なくとも一方に有する非パーフルオロ系含フッ素エラストマー（Ｂ）としては、ＶｄＦ単位を含むものが好ましく、より好ましい具体例としては前記同様である。なお、その他についてはこれまでの記載と同様に好ましい形態を採用することができる。【０１３８】
充填材は、架橋物の引張り強さ、モジュラス、硬度などの物性を向上させるものであり、本発明においても必要に応じて添加することができる。【０１３９】
充填材としては、カーボンブラック、タルク、ケイ酸、ケイ酸化合物、炭酸カルシウム、硫酸バリウム、クレー、ハイスチレン樹脂、フェノール樹脂、クマロン樹脂などがあげられる。その中で一般的に用いられるカーボンブラックは、サーマルブラック、瀝青炭フィラー、ファーネスブラック、チャンネルブラックなどがあげられる。これらの中でも、耐圧縮永久ひずみ性の点から、瀝青炭フィラーが好ましく、力学物性の点から、瀝青炭フィラーとサーマルブラックの混合物が好ましい。【０１４０】
充填材の添加量は、含フッ素エラストマー１００重量部に対して、１０〜５０重量部であることが好ましく、１５〜４５重量部であることがより好ましい。【０１４１】
また、瀝青炭フィラーとサーマルブラックの混合物を用いる場合、その混合重量比（瀝青炭フィラー／サーマルブラック）は、９／９５〜８０／２０であることが好ましく、３０／７０〜７０／３０であることがより好ましい。前記範囲外であると、耐圧縮永久ひずみ性の悪化や耐圧縮割れ性の低下が認められる。【０１４２】
本発明の組成物は、前記の各成分を、通常のエラストマー用加工機械、たとえば、オープンロール、バンバリーミキサー、ニーダーなどを用いて混合することにより調製することができる。この他、密閉式混合機を用いる方法によっても調製することができる。【０１４３】
前記組成物から予備成形体を得る方法は通常の方法でよく、金型にて加熱圧縮する方法、加熱された金型に圧入する方法、押出機で押出す方法など公知の方法で行なうことができる。ホースや電線などの押出製品の場合は押出後にスチームなどによる加熱架橋を行なうことで、架橋成形体を得ることができる。【０１４４】
本発明において架橋条件としては、特に限定されるものではなく、通常の含フッ素エラストマーの架橋条件下で行なうことができる。たとえば、一般式（１）で示される架橋性官能基を有する化合物または一般式（４）で示される化合物を用いる場合は、金型に入れ、加圧下において１２０〜２５０℃（好ましくは１８０〜２５０℃）で１〜１２０分間保持することによって、プレス架橋を行ない、続いて１２０〜３２０℃（好ましくは２５０〜３２０℃、より好ましくは２６０〜３２０℃）の炉中で０〜４８時間（好ましくは２〜４８時間）保持することによってオーブン架橋を行なうと、架橋物を得ることができる。【０１４５】
また、一般式（２）で示される架橋性官能基を有する化合物または一般式（５）で示される化合物を用いる場合は、金型に入れ、加圧下において１２０〜３００℃（好ましくは１８０〜２５０℃）で１〜１８０分間保持することによって、プレス架橋を行ない、続いて１２０〜３２０℃（好ましくは２５０〜３２０℃、より好ましくは２６０〜３２０℃）のの炉中で０〜４８時間（好ましくは２〜４８時間）保持することによってオーブン架橋を行なうと、架橋物を得ることができる。【０１４６】
一般式（３）で示される架橋性官能基を有する化合物または一般式（６）で示される化合物を用いる場合は、金型に入れ、加圧下において１２０〜２５０℃（好ましくは１８０〜２５０℃）で１〜１２０分間保持することによって、プレス架橋を行ない、続いて１２０〜３２０℃（好ましくは２５０〜３２０℃、より好ましくは２６０〜３２０℃）のの炉中で０〜４８時間（好ましくは２〜４８時間）保持することによってオーブン架橋を行なうと、架橋物を得ることができる。【０１４７】
また、公知のエラストマーの架橋方法、たとえば、ポリアミン架橋やポリオール架橋、パーオキサイド架橋の配合にビス（アミノフェノール）ＡＦなどを添加して併用架橋することもできるが、得られる成形品の耐熱性や圧縮永久歪みの観点から、これらの架橋は行なわない方がより好ましい。【０１４８】
本発明の架橋性組成物を架橋成形して、本発明の成形品を得ることができる。本発明の成形品は、長時間における耐熱性および圧縮永久歪みに優れたものである。【０１４９】
本発明の成形品は、様々な分野の各種成形品として有用であり、下記に示す分野の各種成形品として有用であるが、そのなかでもシール材、特に輸送機（自動車等）のエンジン用の酸素センサー用のシール材として有用である。【０１５０】
好ましい分野としては、半導体製造装置、液晶パネル製造装置、プラズマパネル製造装置、プラズマアドレス液晶パネル、フィールドエミッションディスプレイパネル、太陽電池基板等の半導体関連分野、自動車分野、航空機分野、ロケット分野、船舶分野、プラント等の化学品分野、医薬品等の薬品分野、現像機等の写真分野、印刷機械等の印刷分野、塗装設備等の塗装分野、食品プラント機器分野、原子力プラント機器分野、鉄板加工設備等の鉄鋼分野、一般工業分野、燃料電池分野、電子部品分野などをあげることができる。
【実施例】
【０１５１】
つぎに本発明を実施例をあげて説明するが、本発明はかかる実施例のみに限定されるものではない。【０１５２】
評価法
＜組成分析＞
19Ｆ−ＮＭＲ（Ｂrｕｋｅｒ製ＡＣ３００Ｐ型）により測定した。【０１５３】
＜圧縮永久歪み＞
ＪＩＳ  Ｋ６３０１に準じてＯ−リング（ＡＳ−５６８Ａ−２１４）の２５０℃７０時間、１６８時間、３３６時間後の圧縮永久歪みを測定した。【０１５４】
製造例１（ＣＯＯＨ基含有エラストマー（Ｂ−１）の合成）
着火源をもたない内容積６リットルのステンレススチール製オートクレーブに、純水２．４リットルおよび乳化剤としてＣ7Ｆ15ＣＯＯＮＨ4  ４．８ｇを仕込み、系内を窒素ガスで充分に置換し脱気したのち、７００ｒｐｍで撹拌しながら、８０℃に昇温し、ＶｄＦ、ＨＦＰの混合ガス（ＶｄＦ／ＨＦＰ＝５０／５０モル比）を、内圧が１．５２ＭＰａ・Ｇになるように仕込んだ。ついで、過硫酸アンモニウム（ＡＰＳ）の１２ｍｇ／ｍｌの濃度の水溶液４ｍｌを窒素圧で圧入して反応を開始した。【０１５５】
重合の進行により内圧が、１．４８ＭＰａ・Ｇまで降下した時点で、Ｉ（ＣＦ2ＣＦ2）2Ｉ  １．３ｇを窒素圧にて圧入した。ついで圧力が１５．２ＭＰａ・Ｇになるように、ＶｄＦ／ＨＦＰの混合ガス（７８／２２モル比）をそれぞれ自圧にて圧入した。以後、反応の進行にともない同様にＶｄＦ、ＨＦＰを圧入し、１４．８〜１５．２ＭＰａ・Ｇのあいだで、昇圧、降圧を繰り返すと共に、ＣＦ2＝ＣＦＯＣＦ2ＣＦ（ＣＦ3）ＯＣＦ2ＣＦ2ＣＯＯＨ（ＣＢＶＥ）を３４．３ｇ窒素圧で圧入した。【０１５６】
重合反応の開始から７時間後、ＶｄＦ、ＨＦＰの合計仕込み量が４００ｇになった時点で、オートクレーブを冷却し、未反応モノマーを放出して固形分濃度１４．７重量％の水性分散体３００４ｇを得た。【０１５７】
この水性分散体のうち２０００ｇを水２０００ｇで希釈し、３．５重量％塩酸水溶液２０００ｇ中に、撹拌しながらゆっくりと添加した。添加後３０分間撹拌した後、凝析物を濾別し、得られたポリマーをさらに５００ｇ  ＨＣＦＣ−１４１ｂの中にあけ、５分間撹拌し、再び濾別した。この後水洗、濾別の操作をさらに４回繰り返したのち、１００℃で１２時間真空乾燥させ、２９０ｇのポリマーを得た（架橋性含フッ素エラストマー（Ｂ−１））。【０１５８】
分析の結果、この重合体のモノマー単位組成は、ＶｄＦ／ＨＦＰ／ＣＢＶＥ＝７６．３／２２．２／１．５モル％であった。また赤外分光分析により測定したところ、カルボキシル基の特性吸収が１７７３ｃｍ-1付近に、ＯＨ基の特性吸収が３５３８ｃｍ-1および３０９０ｃｍ-1付近に認められた。この含フッ素エラストマーの１００℃でのムーニー粘度は８５であった。【０１５９】
製造例２（ＣＯＯＨ基含有エラストマー（Ｂ−２）の合成）
着火源をもたない内容積３リットルのステンレススチール製オートクレーブに、純水１．５リットルおよび乳化剤として、Ｃ7Ｆ15ＣＯＯＮＨ4  ３．０ｇを仕込み、系内を窒素ガスで充分に置換し脱気したのち、７００ｒｐｍで撹拌しながら、８０℃に昇温し、ＶｄＦ、ＴＦＥ、ＨＦＰの混合ガス（ＶｄＦ／ＴＦＥ／ＨＦＰ＝１９／１１／７０モル比）を、内圧が１．５２ＭＰａ・Ｇになるように仕込んだ。ついで、７．５ｍｇ／ｍｌの過硫酸アンモニウム（ＡＰＳ）水溶液４ｍｌを窒素圧で圧入して反応を開始した。【０１６０】
重合の進行により内圧が、１．４８ＭＰａ・Ｇまで降下した時点で、Ｉ（ＣＦ2ＣＦ2）2Ｉ  ０．７７ｇを窒素圧にて圧入した。ついで圧力が１５．２ＭＰａ・Ｇになるように、ＶｄＦ、ＴＦＥ、ＨＦＰの混合ガス（ＶｄＦ／ＴＦＥ／ＨＦＰ＝５０／２０／３０モル比）をそれぞれ圧入した。以後、反応の進行にともないＶｄＦ、ＴＦＥ、ＨＦＰを圧入し、１４．８〜１５．２ＭＰａ・Ｇのあいだで、昇圧、降圧を繰り返すと共に、ＣＦ2＝ＣＦＯＣＦ2ＣＦ（ＣＦ3）ＯＣＦ2ＣＦ2ＣＯＯＨ（ＣＢＶＥ）を１４．１ｇ窒素圧で圧入した。【０１６１】
重合反応の開始から５時間後、ＶｄＦ、ＴＦＥ、ＨＦＰの合計仕込み量が２５０ｇになった時点で、オートクレーブを冷却し、未反応モノマーを放出して固形分濃度１４．１重量％の水性分散体１７３２ｇを得た。【０１６２】
この水性分散体のうち１５００ｇを水１５００ｇで希釈し、３．５重量％塩酸水溶液１５００ｇ中に、撹拌しながらゆっくりと添加した。添加後３０分間撹拌した後、凝析物を濾別し、得られたポリマーをさらに５００ｇ  ＨＣＦＣ−１４１ｂの中にあけ、５分間撹拌し、再び濾別した。この後水洗、濾別の操作をさらに４回繰り返したのち、１００℃で１２時間真空乾燥させ、２０５ｇのポリマーを得た（架橋性含フッ素エラストマー（Ｂ−２））。【０１６３】
分析の結果、この重合体のモノマー単位組成は、ＶｄＦ／ＴＦＥ／ＨＦＰ／ＣＢＶＥ＝５２．８／２２．９／２３．４／０．９モル％であった。また赤外分光分析により測定したところ、カルボキシル基の特性吸収が１７７３ｃｍ-1付近に、ＯＨ基の特性吸収が３５３８ｃｍ-1および３０９０ｃｍ-1付近に認められた。この含フッ素エラストマーの１００℃でのムーニー粘度は１１３であった。【０１６４】
製造例３（ＣＮＶＥ基含有エラストマー（Ｂ−３）の合成）
着火源をもたない内容積３リットルのステンレススチール製オートクレーブに、純水１．５リットルおよび乳化剤として、Ｃ7Ｆ15ＣＯＯＮＨ4  ３．０ｇを仕込み、系内を窒素ガスで充分に置換し脱気したのち、７００ｒｐｍで撹拌しながら、８０℃に昇温し、ＶｄＦ、ＴＦＥ、ＨＦＰの混合ガス（ＶｄＦ／ＴＦＥ／ＨＦＰ＝１９／１１／７０モル比）を、内圧が１．５２ＭＰａ・Ｇになるように仕込んだ。ついで、１５ｍｇ／ｍｌの過硫酸アンモニウム（ＡＰＳ）水溶液３ｍｌを窒素圧で圧入して反応を開始した。【０１６５】
重合の進行により内圧が、１．４８ＭＰａ・Ｇまで降下した時点で、Ｉ（ＣＦ2ＣＦ2）2Ｉ  ０．７７ｇを窒素圧にて圧入した。ついで圧力が１５．２ＭＰａ・Ｇになるように、ＶｄＦ、ＴＦＥ、ＨＦＰの混合ガス（ＶｄＦ／ＴＦＥ／ＨＦＰ＝５０／２０／３０モル比）をそれぞれ圧入した。以後、反応の進行にともないＶｄＦ、ＴＦＥ、ＨＦＰを圧入し、１４．８〜１５．２ＭＰａ・Ｇのあいだで、昇圧、降圧を繰り返すと共に、ＣＦ2＝ＣＦＯＣＦ2ＣＦ（ＣＦ3）ＯＣＦ2ＣＦ2ＣＮ（ＣＮＶＥ）を１１．０ｇ窒素圧で圧入した。【０１６６】
重合反応の開始から９時間後、ＶｄＦ、ＴＦＥ、ＨＦＰの合計仕込み量が１２５ｇになった時点で、オートクレーブを冷却し、未反応モノマーを放出して固形分濃度７．７重量％の水性分散体１６８４ｇを得た。【０１６７】
この水性分散体のうち１６００ｇを、３．５重量％塩酸水溶液１６００ｇ中に、撹拌しながらゆっくりと添加した。添加後３０分間撹拌した後、凝析物を濾別し、得られたポリマーをさらに５００ｇ  ＨＣＦＣ−１４１ｂの中にあけ、５分間撹拌し、再び濾別した。この後水洗、濾別の操作をさらに４回繰り返したのち、７０℃で４８時間真空乾燥させ、２０５ｇのポリマーを得た（架橋性含フッ素エラストマー（Ｂ−３））。【０１６８】
分析の結果、この重合体のモノマー単位組成は、ＶｄＦ／ＴＦＥ／ＨＦＰ／ＣＮＶＥ＝５３．６／２１．０／２４．１／１．３モル％であった。また赤外分光分析により測定したところ、シアノ基の特性吸収が２１６９ｃｍ-1付近に認められた。【０１６９】
製造例４（ＣＮＶＥ基含有エラストマー（Ｂ−４）の合成）
着火源をもたない内容積６リットルのステンレススチール製オートクレーブに、純水３リットルおよび乳化剤として、Ｃ7Ｆ15ＣＯＯＮＨ4  ６．０ｇを仕込み、系内を窒素ガスで充分に置換し脱気したのち、７００ｒｐｍで撹拌しながら、７０℃に昇温し、ＶｄＦ、ＴＦＥ、ＨＦＰの混合ガス（ＶｄＦ／ＴＦＥ／ＨＦＰ＝１９／１１／７０モル比）を、内圧が１．５２ＭＰａ・Ｇになるように仕込んだ。ついで、ＣＦ2＝ＣＦＯＣＦ2ＣＦ（ＣＦ3）ＯＣＦ2ＣＦ2ＣＮ（ＣＮＶＥ）  ２ｇと３０ｍｇ／ｍｌの過硫酸アンモニウム（ＡＰＳ）水溶液３ｍｌを窒素圧で圧入して反応を開始した。【０１７０】
反応の進行にともないＶｄＦ、ＴＦＥ、ＨＦＰを圧入し、１．４８〜１．５２ＭＰａ・Ｇのあいだで、昇圧、降圧を繰り返すと共に、ＣＦ2＝ＣＦＯＣＦ2ＣＦ（ＣＦ3）ＯＣＦ2ＣＦ2ＣＮ（ＣＮＶＥ）を１８ｇ窒素圧で圧入した。【０１７１】
重合反応の開始から９時間後、ＶｄＦ、ＴＦＥ、ＨＦＰの合計仕込み量が３３０ｇになった時点で、オートクレーブを冷却し、未反応モノマーを放出して固形分濃度９．８重量％の水性分散体３３８２ｇを得た。【０１７２】
この水性分散体のうち３３００ｇを、３．５重量％塩酸水溶液３３００ｇ中に、撹拌しながらゆっくりと添加した。添加後３０分間撹拌した後、凝析物を濾別し、得られたポリマーをさらに５００ｇ  ＨＣＦＣ−１４１ｂの中にあけ、５分間撹拌し、再び濾別した。この後水洗、濾別の操作をさらに４回繰り返したのち、７０℃で４８時間真空乾燥させ、３２０ｇのポリマーを得た（架橋性含フッ素エラストマー（Ｂ−４））。【０１７３】
分析の結果、この重合体のモノマー単位組成は、ＶｄＦ／ＴＦＥ／ＨＦＰ／ＣＮＶＥ＝５２．１／２２．５／２３．８／１．６モル％であった。また赤外分光分析により測定したところ、シアノ基の特性吸収が２１６９ｃｍ-1付近に認められた。【０１７４】
製造例５（ＣＮＶＥ基含有エラストマー（Ｂ−５）の合成）
着火源をもたない内容積３リットルのステンレススチール製オートクレーブに、純水１．５リットルおよび乳化剤として、Ｃ7Ｆ15ＣＯＯＮＨ4  ３．０ｇを仕込み、系内を窒素ガスで充分に置換し脱気したのち、７００ｒｐｍで撹拌しながら、７０℃に昇温し、ＶｄＦ、ＴＦＥ、パーフルオロメチルビニルエーテル（ＰＭＶＥ）の混合ガス（ＶｄＦ／ＴＦＥ／ＰＭＶＥ＝７０／１２／１８モル比)を、内圧が１．５２ＭＰａ・Ｇになるように仕込んだ。ついで、ＣＦ2＝ＣＦＯＣＦ2ＣＦ（ＣＦ3）ＯＣＦ2ＣＦ2ＣＮ（ＣＮＶＥ）１．４ｇと１５ｍｇ／ｍｌの過硫酸アンモニウム（ＡＰＳ）水溶液３ｍｌを窒素圧で圧入して反応を開始した。【０１７５】
反応の進行にともないＶｄＦ、ＴＦＥ、ＰＭＶＥを圧入し、１．４８〜１．５２ＭＰａ・Ｇのあいだで、昇圧、降圧を繰り返すと共に、ＣＦ2＝ＣＦＯＣＦ2ＣＦ（ＣＦ3）ＯＣＦ2ＣＦ2ＣＮ（ＣＮＶＥ）を１２．６ｇ窒素圧で圧入した。【０１７６】
重合反応の開始から９時間後、ＶｄＦ、ＴＦＥ、ＰＭＶＥの合計仕込み量が２６０ｇになった時点で、オートクレーブを冷却し、未反応モノマーを放出して固形分濃度１５．０重量％の水性分散体１７６６ｇを得た。【０１７７】
この水性分散体のうち１７００ｇを、３．５重量％塩酸水溶液１７００ｇ中に、撹拌しながらゆっくりと添加した。添加後３０分間撹拌した後、凝析物を濾別し、得られたポリマーをさらに５００ｇ  ＨＣＦＣ−１４１ｂの中にあけ、５分間撹拌し、再び濾別した。この後水洗、濾別の操作をさらに４回繰り返したのち、７０℃で４８時間真空乾燥させ、３１５ｇのポリマーを得た（架橋性含フッ素エラストマー(Ｂ−５)）。【０１７８】
分析の結果、この重合体のモノマー単位組成は、ＶｄＦ／ＴＦＥ／ＰＭＶＥ／ＣＮＶＥ＝６６.２／１３．５／１９．３／１．０モル％であった。また赤外分光分析により測定したところ、シアノ基の特性吸収が２１６９ｃｍ-1付近に認められた。【０１７９】
製造例６（ＣＮＶＥ基含有エラストマー（Ｂ−６）の合成）
着火源をもたない内容積６リットルのステンレススチール製オートクレーブに、純水３リットルおよび乳化剤として、Ｃ7Ｆ15ＣＯＯＮＨ4  ６．０ｇを仕込み、系内を窒素ガスで充分に置換し脱気したのち、７００ｒｐｍで撹拌しながら、７０℃に昇温し、ＶｄＦ、ＴＦＥ、ＨＦＰの混合ガス（ＶｄＦ／ＴＦＥ／ＨＦＰ＝１９／１１／７０モル比）を、内圧が１．５２ＭＰａ・Ｇになるように仕込んだ。ついで、ＣＦ2＝ＣＦＯＣＦ2ＣＦ（ＣＦ3）ＯＣＦ2ＣＦ2ＣＮ（ＣＮＶＥ）１．４ｇと３０ｍｇ／ｍｌの過硫酸アンモニウム（ＡＰＳ）水溶液３ｍｌを窒素圧で圧入して反応を開始した。【０１８０】
反応の進行にともないＶｄＦ、ＴＦＥ、ＨＦＰを圧入し、１．４８〜１．５２ＭＰａ・Ｇのあいだで、昇圧、降圧を繰り返すと共に、ＣＦ2＝ＣＦＯＣＦ2ＣＦ（ＣＦ3）ＯＣＦ2ＣＦ2ＣＮ（ＣＮＶＥ）を１２．６ｇ窒素圧で圧入した。【０１８１】
重合反応の開始から９時間後、ＶｄＦ、ＴＦＥ、ＨＦＰの合計仕込み量が３３０ｇになった時点で、オートクレーブを冷却し、未反応モノマーを放出して固形分濃度１０．１重量％の水性分散体３２１１ｇを得た。【０１８２】
この水性分散体のうち３２００ｇを、３．５重量％塩酸水溶液３３００ｇ中に、撹拌しながらゆっくりと添加した。添加後３０分間撹拌した後、凝析物を濾別し、得られたポリマーをさらに５００ｇ  ＨＣＦＣ−１４１ｂの中にあけ、５分間撹拌し、再び濾別した。この後水洗、濾別の操作をさらに４回繰り返したのち、７０℃で４８時間真空乾燥させ、３１５ｇのポリマーを得た（架橋性含フッ素エラストマー(Ｂ−６)）。【０１８３】
分析の結果、この重合体のモノマー単位組成は、ＶｄＦ／ＴＦＥ／ＨＦＰ／ＣＮＶＥ＝５２．５／２２．７／２３．７／１．１モル％であった。また赤外分光分析により測定したところ、シアノ基の特性吸収が２１６９ｃｍ-1付近に認められた。【０１８４】
実施例１
製造例１で得られた架橋性含フッ素エラストマー（Ｂ−１）に、架橋剤である化合物（Ａ）として、２，２−ビス（３−アミノ−４−ヒドロキシフェニル）ヘキサフルオロプロパン（架橋剤ＯＨ−ＡＦ）と充填材であるサーマルブラック（ＭＴ−Ｃ、カンカーブ製）とを重量比１００／３．１／２０で混合し、オープンロールにて混練して架橋可能な架橋性組成物を調製した。【０１８５】
この架橋性組成物を２００℃で６０分間プレスして架橋を行なったのち、さらに２００℃で２時間、２６０℃で５時間ついで２９０℃で１８時間のオーブン架橋を施し、厚さ２ｍｍの架橋物およびＯ−リング（ＡＳ−５６８Ａ−２１４）の被験サンプルを作製した。この架橋物の圧縮永久歪みについて測定した。結果を表１に示す。【０１８６】
実施例２
製造例２で得られた架橋性含フッ素エラストマー（Ｂ−２）に、架橋剤である化合物（Ａ）として、２，２−ビス（３−アミノ−４−ヒドロキシフェニル）ヘキサフルオロプロパン（架橋剤ＯＨ−ＡＦ）と充填材であるサーマルブラック（ＭＴ−Ｃ、カンカーブ製）とを重量比１００／１．８／２０で混合し、オープンロールにて混練して架橋可能な架橋性組成物を調製した。【０１８７】
ついでこの架橋性組成物を２００℃で９０分間プレスして架橋を行なったのち、さらに２００℃で２時間、２６０℃で５時間ついで２９０℃で１８時間のオーブン架橋を施し、厚さ２ｍｍの架橋物およびＯ−リング（ＡＳ−５６８Ａ−２１４）の被験サンプルを作製した。この架橋物の圧縮永久歪みについて測定した。結果を表１に示す。【０１８８】
実施例３
製造例３で得られた架橋性含フッ素エラストマー（Ｂ−３）に、架橋剤である化合物（Ａ）として、２，２−ビス（３−アミノ−４−ヒドロキシフェニル）ヘキサフルオロプロパン（架橋剤ＯＨ−ＡＦ）と充填材であるサーマルブラック（ＭＴ−Ｃ、カンカーブ製）とを重量比１００／２．５／２０で混合し、オープンロールにて混練して架橋可能な架橋性組成物を調製した。【０１８９】
ついでこの架橋性組成物を２００℃で６０分間プレスして架橋を行なったのち、さらに２００℃で２時間、２６０℃で５時間ついで２９０℃で１８時間のオーブン架橋を施し、厚さ２ｍｍの架橋物およびＯ−リング（ＡＳ−５６８Ａ−２１４）の被験サンプルを作製した。この架橋物の圧縮永久歪みについて測定した。結果を表１に示す。【０１９０】
比較例１
製造例１で得られた架橋性含フッ素エラストマー（Ｂ−１）に、架橋剤である化合物（Ａ）として、２，２−ビス（３，４−ジアミノフェニル）ヘキサフルオロプロパン（架橋剤ＴＡ−ＡＦ）と充填材であるサーマルブラック（ＭＴ−Ｃ、カンカーブ製）とを重量比１００／３．８／２０で混合し、オープンロールにて混練して架橋可能な架橋性組成物を調製した。【０１９１】
この架橋性組成物を１８０℃で９０分間プレスして架橋を行なったのち、さらに２００℃で２時間、２６０℃で５時間ついで２９０℃で１８時間のオーブン架橋を施し、厚さ２ｍｍの架橋物およびＯ−リング（ＡＳ−５６８Ａ−２１４）の被験サンプルを作製した。この架橋物の圧縮永久歪みについて測定した。結果を表１に示す。【０１９２】
比較例２
一般に市販されている含フッ素エラストマー１（ＶｄＦ／ＨＦＰ＝７８／２２モル％からなる含フッ素エラストマー）とサーマルブラック（ＭＴ−Ｃ、カンカーブ製）、受酸剤（Ｃａｌｄｉｃ＃２０００、協和化学工業（株）製）、酸化マグネシウム（ＭＡ−１５０、協和化学工業（株）製）とを重量比１００／２０／６／３で混合し、オープンロールにて混練して架橋可能な架橋性組成物を調製した。【０１９３】
ついでこの架橋性組成物を１７０℃で１０分間プレスしたのち、さらに２３０℃で２４時間のオーブン架橋を施し、厚さ２ｍｍの架橋物およびＯ−リング（ＡＳ−５６８Ａ−２１４）の被験サンプルを作製した。この架橋物の圧縮永久歪みについて測定した。結果を表１に示す【０１９４】
【表１】
2007049469.tif 000037
【０１９５】
実施例４
製造例４で得られた架橋性含フッ素エラストマー（Ｂ−４）に、架橋剤である化合物（Ａ）として、２，２−ビス（３−アミノ−４−ヒドロキシフェニル）ヘキサフルオロプロパン（架橋剤ＯＨ−ＡＦ）と充填材であるサーマルブラック（ＭＴ−Ｃ、カンカーブ製）を重量比１００／２．９／２０で混合し、オープンロールにて混練して架橋可能な架橋性含フッ素エラストマー組成物を調製した。【０１９６】
この架橋性組成物を２００℃で３０分間プレスして架橋を行なったのち、さらに２００℃で２時間、２６０℃で５時間ついで２９０℃で１８時間のオーブン架橋を施し、厚さ２ｍｍの架橋物およびＯ−リング（ＡＳ−５６８Ａ−２１４）の被験サンプルを作製した。この架橋物の圧縮永久歪みについて測定した。結果を表２に示す。【０１９７】
実施例５
製造例４で得られた架橋性含フッ素エラストマー（Ｂ−４）に、架橋剤である化合物として、３，３’−ビスヒドロキシベンジジン（架橋剤ＤＯＨ）と充填材であるサーマルブラック（ＭＴ−Ｃ、カンカーブ製）とを重量比１００／１．５／２０で混合し、オープンロールにて混練して架橋可能な架橋性含フッ素エラストマー組成物を調製した。【０１９８】
この架橋性組成物を２００℃で６０分間プレスして架橋を行なったのち、さらに２００℃で２時間、２６０℃で５時間ついで２９０℃で１８時間のオーブン架橋を施し、厚さ２ｍｍの架橋物およびＯ−リング（ＡＳ−５６８Ａ−２１４）の被験サンプルを作製した。この架橋物の圧縮永久歪みについて測定した。結果を表２に示す。【０１９９】
実施例６
製造例４で得られた架橋性含フッ素エラストマー（Ｂ−４）に、充填材であるサーマルブラック（ＭＴ−Ｃ、カンカーブ製）と窒化ケイ素（宇部興産(株)製）を重量比１００／２０／０．７５で混合し、オープンロールにて混練して架橋可能な架橋性含フッ素エラストマー組成物を調製した。【０２００】
この架橋性組成物を２００℃で６０分間プレスして架橋を行なったのち、さらに２００℃で２時間、２６０℃で５時間ついで２９０℃で１８時間のオーブン架橋を施し、厚さ２ｍｍの架橋物およびＯ−リング（ＡＳ−５６８Ａ−２１４）の被験サンプルを作製した。この架橋物の圧縮永久歪みについて測定した。結果を表２に示す。【０２０１】
実施例７
製造例４で得られた架橋性含フッ素エラストマー（Ｂ−４）に、架橋剤である化合物（Ａ）として、２，２−ビス（３−アンモニウムアセテート−４−ヒドロキシフェニル）ヘキサフルオロプロパン（架橋剤Ｓａｌｔ-ＯＨ-ＡＦ）と充填材であるサーマルブラック（ＭＴ−Ｃ、カンカーブ製）とを重量比１００／２.２／２０で混合し、オープンロールにて混練して架橋可能な架橋性含フッ素エラストマー組成物を調製した。【０２０２】
この架橋性組成物を２００℃で１５分間プレスして架橋を行なったのち、さらに２００℃で２時間、２６０℃で５時間ついで２９０℃で１８時間のオーブン架橋を施し、厚さ２ｍｍの架橋物およびＯ−リング（ＡＳ−５６８Ａ−２１４）の被験サンプルを作製した。この架橋物の圧縮永久歪みについて測定した。結果を表２に示す。【０２０３】
実施例８
製造例４で得られた架橋性含フッ素エラストマー（Ｂ−４）に、架橋剤である化合物（Ａ）として、２，２−ビス（３−アミノ−４−ヒドロキシフェニル）ヘキサフルオロプロパン（架橋剤ＯＨ−ＡＦ）と充填材であるサーマルブラック（ＭＴ-Ｃ、カンカーブ製）と瀝青炭フィラー（ミネラルブラック３２５ＢＡ、キーストンフィラ−＆Ｍｆｇ製）を重量比１００／２．４／１６／２０で混合し、オープンロールにて混練して架橋可能な架橋性含フッ素エラストマー組成物を調製した。【０２０４】
この架橋性組成物を２００℃で３０分間プレスして架橋を行なったのち、さらに２００℃で２時間、２６０℃で５時間ついで２９０℃で１８時間のオーブン架橋を施し、厚さ２ｍｍの架橋物およびＯ−リング（ＡＳ−５６８Ａ−２１４）の被験サンプルを作製した。この架橋物の圧縮永久歪みについて測定した。結果を表２に示す。【０２０５】
実施例９
製造例５で得られた架橋性含フッ素エラストマー（Ｂ−５）に、架橋剤である化合物（Ａ）として、２，２−ビス（３−アミノ−４−ヒドロキシフェニル）ヘキサフルオロプロパン（架橋剤ＯＨ−ＡＦ）と充填材であるサーマルブラック（ＭＴ−Ｃ、カンカーブ製）を重量比１００／２．１／３０で混合し、オープンロールにて混練して架橋可能な架橋性含フッ素エラストマー組成物を調製した。【０２０６】
この架橋性組成物を２００℃で６０分間プレスして架橋を行なったのち、さらに２００℃で２時間、２６０℃で５時間ついで２９０℃で１８時間のオーブン架橋を施し、厚さ２ｍｍの架橋物およびＯ−リング（ＡＳ−５６８Ａ−２１４）の被験サンプルを作製した。この架橋物の圧縮永久歪みについて測定した。結果を表２に示す。【０２０７】
実施例１０
製造例６で得られた架橋性含フッ素エラストマー（Ｂ−６）に、架橋剤である化合物（Ａ）として、２，２−ビス（３−アミノ−４−ヒドロキシフェニル）ヘキサフルオロプロパン（架橋剤ＯＨ−ＡＦ）と充填材であるサーマルブラック（ＭＴ−Ｃ、カンカーブ製）とモレキュラーシーブス（４Ａ、パウダー、アルドリッチ製）を重量比１００／２．６／２０／３で混合し、オープンロールにて混練して架橋可能な架橋性含フッ素エラストマー組成物を調製した。【０２０８】
この架橋性組成物を２００℃で１５分間プレスして架橋を行なったのち、さらに２００℃で２時間、２６０℃で５時間ついで２９０℃で１８時間のオーブン架橋を施し、厚さ２ｍｍの架橋物およびＯ−リング（ＡＳ−５６８Ａ−２１４）の被験サンプルを作製した。この架橋物の圧縮永久歪みについて測定した。結果を表２に示す。【０２０９】
実施例１１
製造例６で得られた架橋性含フッ素エラストマー（Ｂ−６）に、架橋剤である化合物（Ａ）として、２，２−ビス（３−アミノ−４−ヒドロキシフェニル）ヘキサフルオロプロパン（架橋剤ＯＨ−ＡＦ）と充填材であるサーマルブラック（ＭＴ-Ｃ、カンカーブ製）とシリカ（カープレックス♯１１２０、デグサジャパン製）を重量比１００／２．６／２０／３で混合し、オープンロールにて混練して架橋可能な架橋性含フッ素エラストマー組成物を調製した。【０２１０】
この架橋性組成物を２００℃で１５分間プレスして架橋を行なったのち、さらに２００℃で２時間、２６０℃で５時間ついで２９０℃で１８時間のオーブン架橋を施し、厚さ２ｍｍの架橋物およびＯ−リング（ＡＳ−５６８Ａ−２１４）の被験サンプルを作製した。【０２１１】
比較例３
一般に市販されている含フッ素エラストマー２（ＶｄＦ／ＴＦＥ／ＰＭＶＥ＝６７.０／１３.９／１９．１モル％からなる含フッ素エラストマー）とサーマルブラック（ＭＴ−Ｃ、カンカーブ製）、トリアリルイソシアナート（日本化成（株）製）、２，５−ジメチル−２，５−ジ（t−ブチルパーオキシ）ヘキサン（パーヘキサ２５Ｂ、日本油脂（株）製）とを重量比１００／３０／３／１．５で混合し、オープンロールにて混練して架橋可能な架橋性組成物を調製した。【０２１２】
この架橋性組成物を１７０℃で１０分間プレスしたのち、さらに２３０℃で２４時間のオーブン架橋を施し、厚さ２ｍｍの架橋物およびＯ−リング（ＡＳ−５６８Ａ−２１４）の被験サンプルを作製した。この架橋物の圧縮永久歪みについて測定した。結果を表２に示す。【０２１３】
また、実施例４〜１１、比較例３で得られた架橋性組成物のキュラスト測定を下記の方法で行った。結果を表２に示す。【０２１４】
(キュラスト測定)
これらの架橋性組成物の一部をそれぞれ採取し、２１０℃の条件下（比較例３：１７０℃）でキュラストメーター（商品名：キュラストメーターII型、ＪＳＲ（株）製）を用いて、ＪＩＳ Ｋ  ６３００に準拠して適性加硫時間Ｔ９０を測定した。【０２１５】
【表２】
2007049469.tif 000038
【０２１６】
製造例７（ＣＮＶＥ基含有エラストマー（Ｂ−７）の合成）
着火源をもたない内容積６リットルのステンレススチール製オートクレーブに、純水３リットルおよび乳化剤として、Ｃ5Ｆ11ＣＯＯＮＨ4  ６．０ｇを仕込み、系内を窒素ガスで充分に置換し脱気したのち、6００ｒｐｍで撹拌しながら、８０℃に昇温し、ＶｄＦ、ＴＦＥ、ＨＦＰの混合ガス（ＶｄＦ／ＴＦＥ／ＨＦＰ＝１９／１１／７０モル比）を、内圧が１．５２ＭＰａ・Ｇになるように仕込んだ。ついで、ＣＦ2＝ＣＦＯＣＦ2ＣＦ（ＣＦ3）ＯＣＦ2ＣＦ2ＣＮ（ＣＮＶＥ）３ｇと0.3ｇ／ｍｌの過硫酸アンモニウム（ＡＰＳ）水溶液６ｍｌを窒素圧で圧入して反応を開始した。【０２１７】
反応の進行にともないＶｄＦ、ＴＦＥ、ＨＦＰを圧入し、１．４８〜１．５２ＭＰａ・Ｇのあいだで、昇圧、降圧を繰り返すと共に、ＣＦ2＝ＣＦＯＣＦ2ＣＦ（ＣＦ3）ＯＣＦ2ＣＦ2ＣＮ（ＣＮＶＥ）を４５ｇ、マロン酸ジエチルを１ｇ窒素圧で圧入した。【０２１８】
重合反応の開始から１０時間後、ＶｄＦ、ＴＦＥ、ＨＦＰの合計仕込み量が１０００ｇになった時点で、オートクレーブを冷却し、未反応モノマーを放出して固形分濃度２４．４重量％の水性分散体４０３７ｇを得た。【０２１９】
この水性分散体のうち３９００ｇを、０．１重量％硫酸アルミニウム水溶液中４９００ｇに、撹拌しながらゆっくりと添加した。添加後凝析物を濾別し、得られたポリマーを水洗、濾別の操作を４回繰り返したのち、７０℃で４８時間真空乾燥させ、９５０ｇのポリマーを得た（架橋性含フッ素エラストマー（Ｂ−７））。【０２２０】
分析の結果、この重合体のモノマー単位組成は、ＶｄＦ／ＴＦＥ／ＨＦＰ／ＣＮＶＥ＝５０．３／２０．９／２７．１／１．７モル％であった。また赤外分光分析により測定したところ、ニトリル基の特性吸収が２１６９ｃｍ-1付近に認められた。【０２２１】
実施例１２
製造例７で得られた架橋性含フッ素エラストマー（Ｂ−７）に、架橋剤である化合物（Ａ）として２，２-ビス（３−アミノ−４−ヒドロキシフェニル）ヘキサフルオロプロパン（架橋剤ＯＨ−ＡＦ）と充填材であるカーボンブラック（ＭＴ−Ｃ、カンカーブ社製）を重量比１００／３．１／２０で混合し、オープンロールにて混練して架橋可能な架橋性含フッ素エラストマー組成物を調製した。【０２２２】
実施例１３
製造例７で得られた架橋性含フッ素エラストマー（Ｂ−７）に、架橋剤である化合物（Ａ）として２，２-ビス（３−アミノ−４−ヒドロキシフェニル）ヘキサフルオロプロパン（架橋剤ＯＨ−ＡＦ）と充填材であるカーボンブラック（ＭＴ−Ｃ、カンカーブ社製）と窒化ケイ素（宇部興産(株)製）を重量比１００／２．５／２０／０．１で混合し、オープンロールにて混練して架橋可能な架橋性含フッ素エラストマー組成物を調製した。【０２２３】
実施例１２と実施例１３の架橋性組成物の一部をそれぞれ採取し、２１０℃の条件下でキュラストメーター（商品名：キュラストメーターII型、ＪＳＲ社製）を用いて、ＪＩＳ Ｋ  ６３００に準拠して適性加硫時間Ｔ９０を測定した。結果を表３に示す。【０２２４】
これらの架橋性組成物を１８０℃で１５分間プレスして架橋を行なったのち、さらにオーブン中で２００℃で２時間、２６０℃で５時間ついで２９０℃で１８時間のオーブン架橋を施し、厚さ２ｍｍの架橋物およびＯ−リング（ＡＳ−５６８Ａ−２１４）の被験サンプルを作製した。この架橋物の圧縮永久歪みについて測定した。結果を表３に示す。【０２２５】
比較例４
一般に市販されている含フッ素エラストマー１（ＶｄＦ／ＨＦＰ＝７８／２２モル％からなる含フッ素エラストマー）とサーマルブラック（ＭＴ−Ｃ、カンカーブ製）、受酸剤（Ｃａｌｄｉｃ＃２０００、協和化学工業（株）製）、酸化マグネシウム（ＭＡ−１５０、協和化学工業（株）製）とを重量比１００／２０／６／３で混合し、オープンロールにて混練して架橋可能な架橋性組成物を調製した。【０２２６】
この架橋性組成物の一部を採取し、170℃の条件下でキュラストメーター（商品名：キュラストメーターII型、ＪＳＲ社製）を用いて、ＪＩＳ Ｋ  ６３００に準拠して適性加硫時間Ｔ９０を測定した。結果を表３に示す。【０２２７】
ついでこの架橋性組成物を１７０℃で１０分間プレスしたのち、さらに２３０℃で２４時間のオーブン架橋を施し、厚さ２ｍｍの架橋物およびＯ−リング（ＡＳ−５６８Ａ−２１４）の被験サンプルを作製した。この架橋物の圧縮永久歪みについて測定した。結果を表３に示す。【０２２８】
【表３】
2007049469.tif 000039
【産業上の利用可能性】
【０２２９】
本発明の架橋性組成物は、特定の架橋性反応基を少なくとも１個含む化合物、該化合物と架橋反応可能な非パーフルオロ系含フッ素エラストマーを含有することで、長時間での耐熱性に優れ、かつ圧縮永久歪みが優れる成形品および酸素センサー用シール材を提供することができる。
【国際調査報告】
2007049469.tif 000046
2007049469.tif 000047
2007049469.tif 000048